(57)【要約】【課題】処分時に、透明装飾シートと裏打ち材とを分離せずに処分できる遊技機の盤面化粧板用装飾シートを提供することを目的とする。【解決手段】ＪＩＳ  Ｋ  ６９５０、ＪＩＳ  Ｋ  ６９５１、及びＪＩＳ  Ｋ  ６９５２から選ばれるいずれかの試験法にて生分解性を有する生分解性樹脂からなるシートの片面に意匠模様の印刷層を設けた遊技機の盤面化粧板用装飾シートを用いる。【選択図】図１
2005073808.tif 000002
【特許請求の範囲】
【請求項１】
ＪＩＳ  Ｋ  ６９５０、ＪＩＳ  Ｋ  ６９５１、及びＪＩＳ  Ｋ  ６９５２から選ばれるいずれかの試験法にて生分解性を有する生分解性樹脂からなるシートの片面に意匠模様の印刷層を設けた遊技機の盤面化粧板用装飾シート。
【請求項２】
上記意匠模様の印刷層は、シルク印刷、オフセット印刷、グラビア印刷、フレキソ印刷等にて印刷されたものである請求項１に記載の遊技機の盤面化粧板用装飾シート。
【請求項３】
上記生分解性樹脂は、ポリ乳酸系重合体又はこれを主成分とする組成物である請求項１又は２に記載の遊技機の盤面化粧板用装飾シート。
【請求項４】
上記生分解性樹脂は、芳香族脂肪族ポリエステルを主成分とする組成物である請求項１又は２に記載の遊技機の盤面化粧板用装飾シート。
【請求項５】
ＪＩＳ  Ｋ  ５４００の手かき法にて測定した鉛筆硬度が、３Ｂ以上３Ｈ以下である請求項１乃至４のいずれかに記載の遊技機の盤面化粧板用装飾シート。
【請求項６】
ＪＩＳ  Ｋ  ７１０５の測定法に準じて測定した内部ヘーズが１０％以下であり、ＪＩＳ  Ｋ  ７１０５の測定法にて測定した６０度鏡面光沢度（Ｇｓ（６０°））  が８０〜１５０％であり、４５度鏡面光沢度（Ｇｓ（４５°））が、６０〜１５０％であり、かつＧｓ（６０°）−Ｇｓ（４５°）が−３０〜３０である請求項１乃至５のいずれかに記載の遊技機の盤面化粧板用装飾シート。
【発明の詳細な説明】
【技術分野】
【０００１】
この発明は、パチンコやパチスロ等の遊技機の盤面化粧板に用いられる透明装飾シートに関する。
【背景技術】
【０００２】
従来のパチンコやパチスロ等の遊技機の盤面化粧板は、透明装飾シートの印刷された面に、紙等の裏打ち材を接着剤にて一体化することにより形成される。そして、この盤面化粧板を遊技機の本体基盤である木材合板等に接着剤にて接着加工した後、盤面の装飾部材取り付けのための穴あけ切削加工や釘打ち加工等を施して上記遊技機が製造される。
【０００３】
上記の盤面化粧板に用いられる透明装飾シートの大半は、セルロイド、キャブロイド等の繊維素系樹脂や、ポリエステル系の樹脂をシート状にした後、このシートの裏面に、公知のシルク印刷、オフセット印刷、グラビア印刷、フレキソ印刷等の方法で意匠模様を印刷塗膜として形成したものである（特許文献１，２等参照）。
【０００４】
【特許文献１】特開２０００−７０４５１号公報
【特許文献２】特開２００２−１８６７１８号公報
【発明の開示】
【発明が解決しようとする課題】
【０００５】
上記の切削加工等によって生じる切削加工屑の処分は、上記の分解性を有さない繊維素系樹脂やポリエステル系樹脂を含むため、透明装飾シートと裏打ち材とを分離した後別々に処分しないといけないとの問題を有する。
【０００６】
また、使用後の遊技機を処分する際、上記と同様の理由により、透明装飾シートと裏打ち材とを分離した後、別々に処分しなければならない問題があった。さらに、従来から盤面そのものの不法投棄が、社会問題とされた時期もあり、この場合の処理にも同様な問題を有している。
【０００７】
さらにまた、パチンコやパチスロ等の遊技業界において、家電リサイクル法の適用の動き等があり、遊技機の本体、特に盤面の処分方法が問題となっている。
【０００８】
そこで、この発明は、処分時に、透明装飾シートと裏打ち材とを分離せずに処分できる遊技機の盤面化粧板用装飾シートを提供することを目的とする。
【課題を解決するための手段】
【０００９】
この発明は、ＪＩＳ  Ｋ  ６９５５１、ＪＩＳ  Ｋ  ６９５５２、及びＪＩＳ  Ｋ  ６８５５３のいずれかの試験法にて生分解性を有する生分解性樹脂からなるシートの片面に意匠模様の印刷層を設けた遊技機の盤面化粧板用装飾シートを用いることにより、上記課題を解決したのである。
【発明の効果】
【００１０】
上記盤面化粧板用装飾シートとして、所定の生分解性樹脂からなるシートを用いたので、生分解性を発揮することができ、透明装飾シートと裏打ち材とを分離せずに処分することが可能となる。
【発明を実施するための最良の形態】
【００１１】
この発明にかかる遊技機の盤面化粧板用装飾シートは、ＪＩＳ  Ｋ  ６９５５１、ＪＩＳ  Ｋ  ６９５５２、及びＪＩＳ  Ｋ  ６８５５３から選ばれるいずれかの試験法にて生分解性を有する生分解性樹脂からなるシートの片面に意匠模様の印刷層を設けたものである。
【００１２】
上記の遊技機の盤面化粧板用装飾シートは、パチンコやパチスロ等の遊技機の本体盤面に使用されるシートである。この遊技機の本体盤面１は、図1に示すように、透明シート２の一面に印刷層３を設けた盤面化粧板用装飾シート４の、印刷層３を設けた面に、裏打ち材５を接着剤にて一体化して盤面化粧板６を得、この盤面化粧板６の裏打ち材５を、上記遊技機の本体基盤７に接着剤にて接着加工したものである。この本体盤面１は、盤面の装飾部材取り付けのための穴あけ切削加工を行ったり、釘８を打ち込む釘打ち加工等を施すことにより、上記遊技機が製造される。
【００１３】
上記本体基盤７としては、一般的に木材合板等が使用される。また、上記裏打ち材５は、上記印刷層３をより鮮やかに見せるためのものであり、白色の紙や、白色に着色された生分解性樹脂製シートを使用することができる。
【００１４】
上記透明シート２は、所定の試験法にて生分解性を有する生分解性樹脂からなる。上記の試験法としては、ＪＩＳ  Ｋ  ６９５０、ＪＩＳ  Ｋ  ６９５１、及びＪＩＳ  Ｋ  ６９５２に記載の方法があげられる。ＪＩＳ  Ｋ  ６９５０に記載の方法は、好気的水系での生分解反応の有無をみる方法であり、分解度は、酸素消費量で評価する方法である。また、ＪＩＳ  Ｋ  ６９５１に記載の方法は、好気的水系での生分解反応の有無をみる方法であり、分解度は、二酸化炭素発生量で評価する方法である。さらに、ＪＩＳ  Ｋ  ６９５２に記載の方法は、好気的コンポスト過程での生分解反応の有無をみる方法であり、分解度は、二酸化炭素発生量で評価する方法である。
【００１５】
上記の所定の試験法にて生分解性を有する生分解性樹脂については、業界の自主団体である「生分解性プラスチック研究会」（通称ＢＰＳ）で、上記の３つのいずれかの試験法にて生分解性を有するものを、識別制度の中でポジティブリスト（通称「ＰＬ」）に登録している。従って、このＰＬに登録されたものは、上記の３つのいずれかの試験法にて生分解性を有するものと判断してよい。
【００１６】
このような生分解性樹脂としては、ポリ乳酸系重合体や芳香族脂肪族ポリエステル等があげられるが、特にこれらに限定されない。
上記ポリ乳酸系重合体とは、乳酸、具体的には、Ｄ−乳酸又はＬ−乳酸の単独重合体又はそれらの共重合体をいう。すなわち、構成単位がＬ−乳酸であるポリ（Ｌ−乳酸）、構造単位がＤ−乳酸であるポリ（Ｄ−乳酸）さらにはＬ−乳酸とＤ−乳酸の共重合体であるポリ（ＤＬ−乳酸）がある。また、これらの混合体も含まれる。
【００１７】
上記ポリ乳酸系重合体は、縮重合法、開環重合法等、公知の方法で製造することができる。例えば、縮重合法では、Ｄ−乳酸、Ｌ−乳酸又はこれらの混合物を直接脱水縮重合して任意の組成を持つポリ乳酸系重合体が得られる。また、開環重合法では、乳酸の環状二量体であるラクチドを、必要に応じて重合調製剤等を用いながら、所定の触媒の存在下で開環重合して任意の組成を持つポリ乳酸系重合体が得られる。上記ラクチドには、Ｌ−乳酸の二量体であるＬ−ラクチド、Ｄ−乳酸の二量体であるＤ−ラクチド、Ｄ−乳酸とＬ−乳酸の二量体であるＤＬ−ラクチドがあり、これらを必要に応じて混合して重合することにより任意の組成、結晶性をもつポリ乳酸系重合体を得ることができる。
【００１８】
上記ポリ乳酸系重合体の好ましい重量平均分子量は、６万〜７０万であり、より好ましくは８万〜４０万、特に好ましくは１０万〜３０万である。分子量が６万より小さいと、機械物性や耐熱性等の実用物性がほとんど発現されず、７０万より大きいと、溶融粘度が高すぎて成形加工性に劣る。
【００１９】
上記芳香族脂肪族ポリエステルは、生分解性を有するものであれば特に限定されるものではない。基本的には、脂肪族（環状脂肪族を含む）グリコール、芳香族ジカルボン酸又はその酸無水物（以下、芳香族ジカルボン酸と略す）、及び脂肪族ジカルボン酸又はその酸無水物（以下、脂肪族ジカルボン酸と略す）からなるポリエステルである。また、必要に応じて、第３成分として、３官能または４官能の多価アルコール、オキシカルボン酸および多価カルボン酸（またはその酸無水物）から選ばれる少なくとも１種の多官能成分を含んでいても良い。
【００２０】
上記グリコール類としては、エチレングリコール、１，４−ブタンジオール、１，６−ヘキサンジオール、１，８−オクタンジオール、１，１０−デカンジオール、１，４−シクロヘキサンジオールならびにそれらの混合物等があげられるが、これらに限定されるもまではない。
【００２１】
芳香族ジカルボン酸としては、テレフタル酸、イソフタル酸、フタル酸、ナフタレンジカルボン酸ならびにそれらの混合物などがあげられるが、これらに限定されるものではない。
【００２２】
上記脂肪族ジカルボン酸としては、コハク酸、アジピン酸、スベリン酸、セバシン酸、１，１０−デカンジカルボン酸、無水コハク酸、１，４−シクロヘキサンジカルボン酸ならびにそれらの混合物などがあげられるなどがあげられるが、これらに限定されるものではない。
【００２３】
上記芳香族脂肪族ポリエステルは、芳香族ジカルボン酸／脂肪族ジカルボン酸の割合は、１０／９０〜９０／１０（モル比）がよい。
【００２４】
上記芳香族脂肪族ポリエステルは、その重量平均分子量が、１万〜５０万の範囲で、好ましくは、５万〜４０万、より好ましくは、７万〜３０万である。分子量が１万より小さいと、機械物性や耐熱性等の実用物性がほとんど発現されず、５０万より大きいと、溶融粘度が高すぎて成形加工性に劣る。
【００２５】
上記以外の生分解性樹脂としては、上記ポリ乳酸系重合体に他の樹脂を混合した、ポリ乳酸系重合体を主成分とする組成物を用いてもよい。このとき、混合される樹脂も、上記の３つのいずれかの試験法にて生分解性を有するものが好ましい。このような樹脂としては、ポリ乳酸系重合体以外の脂肪族ポリエステルや、上記芳香族脂肪族ポリエステル等があげられる。
【００２６】
上記ポリ乳酸系樹脂以外の脂肪族ポリエステルとしては、ポリ乳酸系重合体を除く脂肪族ポリエステル、例えば、脂肪族ジオールと脂肪族ジカルボン酸を縮合して得られる脂肪族ポリエステル、この脂肪族ポリエステルに乳酸を共重合させたもの、この脂肪族ポリエステルにカーボネートを共重合させた脂肪族ポリエステルカーボネート、環状ラクトン類を開環重合した脂肪族ポリエステル等があげられる。
上記脂肪族ジオールや脂肪族ジカルボン酸としては、上記のものと同様のものを使用することができる。
【００２７】
上記脂肪族ポリエステルの具体例としては、昭和高分子（株）製：ビオノーレ、イレケミカル社製：Ｅｎｐｏｌｅ等があげられる。また、上記脂肪族ポリエステルと乳酸とを共重合したものの具体例としては、三菱化学（株）製：ＧＳＰｌａ等があげられる。さらに、上記脂肪族ポリエステルカーボネートの具体例としては、三菱ガス化学（株）製：ユーペック等があげられる。さらにまた、上記芳香族脂肪族ポリエステルの具体例としては、イーストマンケミカル社製：Ｅａｓｔｅｒｂｉｏ、ＢＡＳＦ社製Ｅｃｏｆｌｅｘ等があげられる。
【００２８】
上記環状ラクトン類を開環重合した脂肪族ポリエステルとしては、環状モノマーであるε−カプロラクトン、δ−バレロラクトン、β−メチル−δ−バレロラクトン等が代表的に挙げられ、これらから１種類以上選ばれて重合される。
【００２９】
上記の生分解性樹脂は、製膜することによって、シートを製造することができる。
上記製膜法としては、Ｔダイ、Ｉダイ、丸ダイ等ら押し出ししたシート状物又は円筒状物を冷却キャストロールや水、圧空等により急冷し非結晶に近い状態で固化させる方法があげられる。
【００３０】
上記生分解性樹脂が吸湿性のある場合は、十分に乾燥し、水分を除去したのち押出機で溶融する。押出温度は樹脂によって異なるので、それに対応して適宜選択することが好ましい。結晶性樹脂の場合は、融点以上に、非晶性の樹脂の場合は、ガラス転移点以上に設定すればよい。
【００３１】
シート状に溶融成形された樹脂は、回転するキャステイングドラム（冷却ドラム）に接触させて急冷するのが好ましい。キャステイングドラムの温度は樹脂の特性に合わせて、適宜設定すればよいが、結晶性樹脂の場合結晶化が起こらないように急冷することが好ましい。
【００３２】
次に延伸方法について説明する。得られた上記のシートは、公知の方法で延伸することができる。例えば、縦延伸は周速差のある２個のロール間で加熱しながら延伸することができ、また、横延伸はテンターを用い、クリップでシート両端を把持しながらクリップ列の列間隔を拡大させて延伸することができる。
【００３３】
通常、２軸延伸シートの製造においては、縦延伸をロール法で、横延伸をテンター法で行う逐次２軸延伸法や、縦横同時にテンターで延伸する同時２軸延伸法が一般的である。
延伸倍率や延伸温度等の延伸条件は特に限定されず、得られる２軸延伸シートの性能が、後述する各物性を満足するものであればよい。
【００３４】
上記生分解性樹脂がポリ乳酸重合体の場合、縦横の延伸温度はそれぞれ一般に５０〜９０℃の範囲であり、これより低温のときは延伸性が低く、延伸時にシートが破断しやすい。また、これより高いと延伸効果が小さくなる傾向を示し、延伸ムラを生じやすい。より好適には、５５〜８０℃の温度範囲が選ばれる。
【００３５】
縦横の延伸倍率はそれぞれ１．５倍〜５倍、好ましくは２〜４倍の範囲内で選択する。延伸倍率がこの範囲未満では、破断伸びが１０％未満となり、また延伸倍率がこの範囲を越えるとシート製造中の破断が多発して好ましくない。
【００３６】
シートに常温よりもやや高い温度下での寸法安定性（熱寸法安定性）を付与したい場合には、７０℃から重合体の融点の温度範囲で結晶化処理（熱処理）を行う。この範囲未満では、結晶化が十分に促進されず、十分に熱固定されない。すなわち、熱寸法安定性が低い。一方、この範囲を越える熱処理温度では、シートにシワ、ムラの発生、白濁化などを引き起す。熱処理時間は３〜６０秒程度でよい。熱処理は、横延伸に引き続きテンター内において、クリップでシート両端を把持して行うのが実用上有利である。
【００３７】
また、上記生分解性樹脂が芳香族脂肪族ポリエステルの場合、縦横の延伸温度は、それぞれ一般に５０〜９０℃の範囲であり、これより低温のときは延伸性が低く、延伸時にシートが破断しやすい。また、これより高いと延伸効果が小さくなる傾向を示し、延伸ムラを生じやすい。より好適には、６０〜８０℃の温度範囲が選ばれる。
【００３８】
また、縦横の延伸倍率は、それぞれ１．５倍〜５倍、好ましくは２〜４倍の範囲内で選択される。延伸倍率がこの範囲未満では、破断伸びが１０％未満となり、また延伸倍率がこの範囲を越えるとシート製造中の破断が多発して好ましくない。
【００３９】
シートに常温よりもやや高い温度下での寸法安定性（熱寸法安定性）を付与したい場合には、１００℃から重合体の融点の温度範囲で結晶化処理（熱処理）を行う。この範囲未満では、結晶化が十分に促進されず、十分に熱固定されない。すなわち、熱寸法安定性が低い。一方、この範囲を越える熱処理温度では、シートにシワ、ムラの発生、白濁化などを引き起す。熱処理時間は３〜６０秒程度でよい。熱処理は、横延伸に引き続きテンター内において、クリップでシート両端を把持して行うのが実用上有利である。
【００４０】
上記透明シートを構成する生分解性樹脂には、諸物性を調整する目的で、熱安定剤、光安定剤、光吸収剤、滑剤、可塑剤、無機充填材、着色剤、顔料等を添加してもよい。
【００４１】
上記の方法で得られる透明シート２の一面には、意匠模様の印刷層３が印刷される。上記意匠模様としては、絵柄、図柄、画像、模様、文字等が含まれ、透明シート２の全面もしくは部分的に、印刷インキにて印刷される。
上記印刷方法としては、多色印刷をする場合、シルク印刷、オフセット印刷、グラビア印刷、フレキソ印刷等があげられ、これらを単独で又は併用して用いることができる。
上記印刷に用いられるインキとしては、溶剤系インキ、無用剤タイプのインキ、生分解性インキ等があげられるが、これらに限定されるものではない。
【００４２】
上記の方法で得られる盤面化粧板用装飾シートの、ＪＩＳ  Ｋ  ７１２７に基づき、試験片タイプ２を用いて引っ張り速度２００ｍｍ／ｍｉｎで測定したときの破断伸びは、１０〜３００％がよく、２０〜２００が好ましい。破断伸びが、１０％未満だと、盤面の装飾部材取り付けのための穴明け切削加工時や釘打ち加工時などに、透明シートが割れるという問題がある。一方、３００％より大きいと、切削加工において、透明シートの切削面が糸ひき状となって、仕上がりが悪くなる傾向がある。
【００４３】
上記の方法で得られる盤面化粧板用装飾シートの、ＪＩＳ  Ｋ  ５４００の手かき法にて測定した鉛筆硬度は、３Ｂ以上３Ｈ以下がよい。鉛筆硬度が、３Ｂ未満だと鉄製の小球により傷がつきやすく、また３Ｈ以上だと鉄製の小球が、弾き過ぎるという問題がある。
【００４４】
上記透明シート２は、上記印刷層３に表された意匠模様を、この意匠模様が印刷されていない側の面から透視するため、透明性に優れていることが好ましい。具体的には、  上記の方法で得られる盤面化粧板用装飾シートを構成する透明シート２をＪＩＳ  Ｋ  ７１０５の測定法に準じた方法、すなわち、上記透明シート２の表裏面にジイソデシルアジベート（ＤＩＤＡ）を塗布した後、ＪＩＳ  Ｋ  ７１０５の測定法にしたがって測定した内部ヘーズは、１０％以下がよく、８％以下が好ましい。１０％以上だと透明シートの表面側から装飾印刷層が、濁って見え見栄えが悪くなる傾向がある。なお、上記の内部ヘーズの測定法でＤＩＤＡを塗布するのは、表面凹凸による外部ヘーズの影響をなくすためである。
【００４５】
上記の方法で得られる盤面化粧板用装飾シートの、ＪＩＳ  Ｋ  ７１０５の測定法にて測定した６０度鏡面光沢度（Ｇｓ（６０°））は、８０〜１５０％がよく、９０〜１４０％が好ましい。また、同様の方法で測定した４５度鏡面光沢度（Ｇｓ（４５°））は、６０〜１５０％がよく、７０〜１４０％が好ましい。上記それぞれの光沢度が下限値より小さいと、装飾印刷層の鮮明さがなくなり、見栄えが悪くなる。一方、上限値より大きいと、光沢がありすぎて、遊技者の眼が疲れやすくなるという問題点を有する。
【００４６】
さらに、上記の方法で測定した、６０度鏡面光沢度（Ｇｓ（６０°））と４５度鏡面光沢度（Ｇｓ（４５°））との差異Ｇｓ（６０°）−Ｇｓ（４５°）は、−３０〜３０がよく、−２０〜２０が好ましい。上記範囲を逸脱すると、見る角度によって装飾印刷層の鮮明さが異なり、商品価値に劣るものとなる傾向がある。
【００４７】
上記の方法で得られる盤面化粧板用装飾シートの厚みは、特に限定されるものではないが、遊技機盤用の盤面化粧板としての層厚が１ｍｍ以内程度であるので、当該透明シートとしては、２５〜５００μｍの範囲であればよく、好ましくは、５０〜４００μｍ、更に好ましくは、１００〜３００μｍである。
【００４８】
上記の方法で得られる盤面化粧板用装飾シートは、十分な印刷適性を有し、乾燥時、硬化時に収縮しないという特性を有する。また、穴あけ時に、透明シートが割れたり、透明シートと裏打ち材とが剥がれたりしないという穴あけ切削加工適性を有する。さらに、釘打ち時に、透明シートが割れたり、透明シートと裏打ち材とが剥がれたりしないという釘打ち加工適性を有すると共に、釘打ち部が白化しないという特性を有する。
さらに、遊戯機の使用中の汚れに対してアルコールなどの溶剤にて洗浄が可能であり、また、鉄製の小球により傷が容易につかないという表面硬度を有する。
さらにまた、鉄製の小球により汚れにくかったり、鉄製の小球の転がりが良く、耐摩耗性があり鉄製の小球通過に対する磨耗が少ないという特性を有する。
また、この発明の盤面化粧板用装飾シートに使用される生分解性樹脂からなる透明シートは、上記の遊技機の盤面に使用される以外に、遊技機用のシンボルリールにも使用することが可能である。
【実施例１】
【００４９】
以下、この発明の詳細を実施例を用いて説明する。まず、評価方法について説明する。
＜破断伸び＞
ＪＩＳ  Ｋ  ７１２７に基づき、試験片タイプ２を用いて引っ張り速度２００ｍｍ／ｍｉｎで測定した。
【００５０】
＜鉛筆硬度＞
ＪＩＳ  Ｋ  ５４００の手かき法にて測定した。
＜内部ヘーズ＞
得られる透明シートの表裏面にジイソデシルアジベート（ＤＩＤＡ）を塗布した後、ＪＩＳ  Ｋ  ７１０５の測定法にて測定した。
【００５１】
＜意匠模様の透視性＞
得られた盤面化粧板シートを表面側から見て、下記の基準で評価した。
○：装飾印刷層が、はっきり見える。
×：装飾意匠が、濁って見え、見栄えが悪くなる。又は、曇って見える。
【００５２】
＜光沢度＞
６０度鏡面光沢度（Ｇｓ（６０°））、４５度鏡面光沢度（Ｇｓ（４５°））については、ＪＩＳ  Ｋ  ７１０５の測定法にて測定した。
【００５３】
＜透明シートのツヤ＞
得られた盤面化粧板シートを角度を変えてみて、下記の基準で評価した。
○：ツヤがあり、見る角度によっても差が見られない。
△：ツヤが若干劣るが、角度によって若干差が見られる。
×：ツヤがありすぎ、若しくは、ツヤがなさすぎて、角度によって差がかなりある。
【００５４】
＜実用化テスト＞
得られた盤面化粧板シートを用い、釘を打ったパチンコ等遊技機を用いて、１０００発／分間の頻度で、連続２週間の耐久性促進テストを行った。その結果を下記の基準で評価した。
×：表面に傷が目立つ。
○：表面に傷が無いか目立たない。
【００５５】
＜ＮＣルーター加工性＞
得られた盤面化粧板シートを用い、盤面化粧板に、木工用４軸ＮＣルーターにて１００φの大きさのセンター役物用の孔をルーター加工用のビットを用いて加工した。その結果を下記の基準で評価した。
○：透明シートの割れとか、透明シートと紙製裏打ち材との剥がれなどは見られなかっ      た。
×：割れ、糸ひき、又は剥がれが見られた。
【００５６】
＜釘打ち性＞
得られた盤面化粧板シートに、自動釘打ち機にてパチンコ釘（大同製鋲所製：先捻子  １．８５ｍｍ×３２ｍｍ）を用いて釘打ちを行った。その結果を下記の基準で評価した。
○：透明シートの割れとか、釘の周辺の白化などは見られなかった。
×：割れ又は白化が見られた。
【００５７】
＜簡易コンポスト試験＞
市販されている６０℃に温度設定された家庭用コンポスターに、園芸用の腐葉土１０ｋｇに対し、市販されているドッグ・フード５ｋｇを混合して入れ、さらに水５００ｍｌを加え、厚み２００ｍｍの埋土とした。サンプルは、得られた盤面化粧板シートから４０ｍｍ×１００ｍｍに切り出し、６０ｍｍ×１５０ｍｍの金網（３３ｍｍ目）２枚で構成されるサンプルホルダーにはさみ込んだうえ、細い針金を網目に通してサンプルを綴じ込んだ。サンプルが外部と接触し、かつ崩壊して散乱することを極力抑えた。サンプルは、１つの実験例又は１つの比較例につき６枚用意し、コンポスターの埋土中に垂直に６枚が並行するようにサンプルホルダーと共に埋設した。各ホルダーの下底辺は、埋土の底面から２５ｍｍの高さに、また上底辺は、埋土の表面から２５ｍｍの深さに配置された。また、毎日水５００ｍｌを補給した。埋設後２週間後に取り出し樹脂層の状態を観察して、崩壊の有無を確認した。その結果を下記の基準で評価した。
○：崩壊して跡形がない。
×：分解せず形態を保持している。
【００５８】
（実験例１）
カーギルダウ製のポリ乳酸Ｎａｔｕｒｅｗｏｒｋｓ４０３１Ｄ（Ｔｍ：１６５℃、重量平均分子量約２０万、ＢＰＳ（生分解性プラスチック研究会）識別制度ＰＬ（ポジティブリスト）Ａ４０１０３）を用いて、除湿乾燥した後、滑剤マスターバッチ（Ｎａｔｕｒｅｗｏｒｋｓ４０３１Ｄに平均粒径１．６μのシリカを１５％重量添加した）を、１重量％の割合でφ１１５ｍｍ単軸押出機に供給し、更にＮａｔｕｒｅｗｏｒｋｓ４０３１Ｄを除湿乾燥した後φ６５ｍｍ単軸押出機に供給し、２００℃に設定された５５０幅のマルチマニホールド式のＴダイより６５ｍｍ側が表裏層になり、１１５ｍｍ側が中間層となるように表裏層と中間層の厚み比が１：８：１になるようにシート状に押出し、次いで４０℃のキャストロールに接触させ、厚み１．５ｍｍの未延伸シートを得た。この未延伸シートを６０℃に設定された金属ロールで予熱したのち、赤外線ヒーターで、延伸温度が７５℃になるように加熱しつつ周速差のあるロール間で縦方向に２．５倍延伸した。つづいて縦延伸シートをテンターで、７５℃にて横方向に３．０倍延伸し、引き続きテンター内で１４５℃熱処理し、厚２００μｍの延伸シートを得た。
【００５９】
幅５００ｍｍ×長さ５００ｍｍの上記二軸延伸ポリ乳酸系シートの裏面にスクリーン印刷機により溶剤型インクを用いて意匠模様を印刷し、次に紙製の裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。これを用いて上記評価をした。その結果を表１に示す。
【００６０】
（実験例２）
デュポン社製Ｂｉｏｍａｘ４０２６（融点  １９５℃ＢＰＳ識別制度  ＰＬ：Ａ５１７０１）を用いて、除湿乾燥した後、滑剤マスターバッチ（Ｂｉｏｍａｘ４０２６に平均粒径１．６μのシリカを１５％重量添加した）を、０．７５重量％の割合でφ１１５ｍｍ単軸押出機に供給し、更にＢｉｏｍａｘ４０２６を除湿乾燥した後φ６５ｍｍ単軸押出機に供給し、２３０℃に設定された５００幅のマルチマニホールド式のＴダイより６５ｍｍ側が表裏層になり、１１５ｍｍ側が中間層となるように表裏層と中間層の厚み比が１：８：１になるようにシート状に押出し、次いで４０℃のキャストロールに接触させ、厚み２．１ｍｍの未延伸シートを得た。この未延伸シートを６０℃に設定された金属ロールで予熱した後、赤外線ヒーターで、延伸温度が７５℃になるように加熱しつつ周速差のあるロール間で縦方向に３．０倍に延伸した。つづいて縦延伸シートをテンターで、８０℃にて横方向に、３．５倍延伸し、引き続きテンター内で１５０℃熱処理し、厚み２００μｍの延伸シートを得た。
【００６１】
５００ｍｍ×長さ５００ｍｍの上記二軸延伸芳香族脂肪族ポリエステルシートの裏面に枚様式シルク印刷機により溶剤型インクを用いて意匠模様を印刷し、次に紙製の裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。これを用いて上記評価をした。その結果を表１に示す。
【００６２】
（実験例３）
滑剤マスターバッチ（Ｎａｔｕｒｅｗｏｒｋｓ４０３１Ｄに平均粒径２．６μｍのシリカを１５％重量添加した）を０．５重量％用いたこと以外は、実験例１と同様にしてパチンコ等遊技機の盤面化粧板を得た。これを用いて上記評価をした。その結果を表１に示す。
【００６３】
（実験例４）
滑剤マスターバッチを添加しなかった以外は、実験例１と同様にしてパチンコ等遊技機の盤面化粧板を得た。これを用いて上記評価をした。その結果を表１に示す。
【００６４】
（比較例１）
幅５００ｍｍ×長さ５００ｍｍで厚み２００μｍのセルロースアセテートブチレートとセルロースアセテートプロピオネートからなるシート（太平化学薬品（株）製キャブロイド）の裏面にスクリーン印刷機により溶剤型インクを用いて意匠模様を印刷し、次に紙製の裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。
これを用いて上記評価をした。その結果を表１に示す。コンポスト処理にて全く分解が見られなかった。
【００６５】
（比較例２）
幅５００ｍｍ×長さ５００ｍｍで厚み２００μｍのセルロイド製シート（ダイセルファイン（株）製）の裏面にスクリーン印刷機により溶剤型インクを用いて意匠模様を印刷し、次に紙製の裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。
これを用いて上記評価をした。その結果を表１に示す。コンポスト処理にて全く分解が見られなかった。
【００６６】
（比較例３）
カーギルダウ製のポリ乳酸Ｎａｔｕｒｅｗｏｒｋｓ４０３１Ｄ（Ｔｍ：１６５℃、重量平均分子量約２０万）を用いて、除湿乾燥した後、アンチブロッキング剤マスターバッチ（Ｎａｔｕｒｅｗｏｒｋｓ４０３１Ｄに平均粒径１．６μｍのシリカを１５％重量添加した）を、０．７５重量％の割合でφ６５ｍｍ単軸押出機に供給し、更にＮａｔｕｒｅｗｏｒｋｓ４０３１Ｄを除湿乾燥した後φ４０ｍｍ単軸押出機に供給し、２００℃に設定された１０００幅のマルチマニホールド式のＴダイより４０ｍｍ側が表裏層になり、６５ｍｍ側が中間層となるように表裏層と中間層の厚み比が１：８：１になるようにシート状に押出し、次いで４０℃のキャストロールに接触させ、厚み２００μｍの未延伸シートを得た。
【００６７】
幅５００ｍｍ×長さ５００ｍｍの上記未延伸ポリ乳酸系シート裏面にシルク印刷により溶剤型インクを用いて意匠模様を印刷し、裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。これを用いて上記評価をした。その結果を表１に示す。伸びが３％と小さいため、ＮＣ加工時や釘打ち時にシートの割れが見られた。
【００６８】
（比較例４）
昭和高分子製のビオノーレ１００１（Ｔｍ：１１０℃、重量平均分子量約２０万、ＢＰＳ識別制度  ＰＬ：Ａ５０３０１）を用いて、除湿乾燥した後、φ６５ｍｍ単軸押出機に供給し、１６０℃に設定された１０００幅のＴダイよりシート状に押出し、次いで４０℃のキャストロールに接触させ、厚み２００μｍの未延伸シートを得た。
【００６９】
幅５００ｍｍ×長さ５００ｍｍの上記未延伸脂肪族ポリエステル（ビオノーレ）製シートの裏面にシルク印刷により溶剤型インクを用いて意匠模様を印刷し、次に紙製の裏打ち材（日本製紙製「エスプリコートＦＰ」、米坪１３８ｋｇ／ｍｍ）の鏡面処理面に酢ビ系エマルジョン接着剤を用いて貼合せた。
次いで、紙製裏打ち材非鏡面処理面側と木材合板（１１層のベニヤ板、厚み１９ｍｍ）とを酢ビ系エマルジョン接着剤を用いて貼合せ、パチンコ等遊技機の盤面化粧板とした。内部ヘーズ２５％と大きいため、装飾印刷層が濁って見え、見栄えに劣るものであった。これを用いて上記評価をした。その結果を表１に示す。伸びが７８０％と非常に大きいため、ＮＣ加工時にシートの糸ひきがあり、仕上りの悪いものであった。
【００７０】
（比較例５）
アンチブロッキング剤マスターバッチ（Ｎａｔｕｒｅｗｏｒｋｓ４０３１Ｄに平均粒径２．６μのシリカを１５％重量添加した）を２．０重量％用いたこと以外は、実験例１と同様にして、上記評価をした。その結果を表１に示す。内部ヘーズが１３％のため、装飾印刷面が濁って見えた。また、光沢度も８０％以下（Ｇｓ（６０°））、６０％以下（Ｇｓ（４５°））のため、ツヤに劣るものであった。
【００７１】
【表１】
2005073808.tif 000003
【図面の簡単な説明】
【００７２】
【図１】この発明にかかる本体盤面の例を示す断面図
【符号の説明】
【００７３】
１  本体盤面
２  透明シート
３  印刷層
４  盤面化粧板用装飾シート
５  裏打ち材
６  盤面化粧板
７  本体基盤
【図１】
2005073808.tif 000004